(57)【要約】【課題】Ｒｅの絶対値が大きく、Ｒｔｈの絶対値が小さい、新規なセルロースアシレートフィルムを提供する。【解決手段】芳香族基を含むアシル基（置換基Ａ）及び脂肪族アシル基（置換基Ｂ）を有し、且つ置換基Ａの置換度（ＤＳＡ）及び置換基Ａ及び置換基Ｂの総置換度（ＤＳ）がそれぞれ、下記式（Ｉ）及び式（II）を満足するセルロースアシレートの少なくとも１種、及び数平均分子量が１，０００以上の重合体の少なくとも１種を含有する組成物からなるセルロースアシレートフィルムであって、前記少なくとも１種の重合体が、アクリル酸エステル類又はビニルエステル類を主成分とする重合体であるセルロースアシレートフィルムである。  式（Ｉ）  ０.５≦ＤＳＡ≦１．０  式（II）  ２．０≦ＤＳ≦２．９【選択図】なし【特許請求の範囲】
【請求項１】
芳香族基を含むアシル基（置換基Ａ）及び脂肪族アシル基（置換基Ｂ）を有し、且つ置換基Ａの置換度（ＤＳＡ）及び置換基Ａ及び置換基Ｂの総置換度（ＤＳ）がそれぞれ、下記式（Ｉ）及び式（II）を満足するセルロースアシレートの少なくとも１種、及び数平均分子量が１，０００以上の重合体の少なくとも１種を含有する組成物からなるセルロースアシレートフィルムであって、
前記少なくとも１種の重合体が、アクリル酸エステル類又はビニルエステル類を主成分とする重合体であるセルロースアシレートフィルム。
式（Ｉ）  ０.５≦ＤＳＡ≦１．０
式（II）  ２．０≦ＤＳ≦２．９
【請求項２】
波長５５０ｎｍにおける面内レターデーションＲｅ（５５０）及び同波長における厚み方向レターデーションＲｔｈ（５５０）がそれぞれ、１８０ｎｍ≦Ｒｅ（５５０）≦３００ｎｍ及び０ｎｍ≦｜Ｒｔｈ（５５０）｜≦３０ｎｍを満たす請求項１に記載のセルロースアシレートフィルム。
【請求項３】
膜厚が４０〜８０μｍである請求項１又は２に記載のセルロースアシレートフィルム。
【請求項４】
前記芳香族アシル基（置換基Ａ）が、ベンゾイル基、フェニルベンゾイル基、４−ヘプチルベンゾイル基、２，４，５−トリメトキシベンゾイル基、及び３，４，５−トリメトキシベンゾイル基から選択される請求項１〜３のいずれか１項に記載のセルロースアシレートフィルム。
【請求項５】
前記脂肪族アシル基（置換基Ｂ）が、炭素数２〜４の脂肪族アシル基である請求項１〜４のいずれか１項に記載のセルロースアシレートフィルム。
【請求項６】
延伸フィルムである請求項１〜５のいずれか１項に記載のセルロースアシレートフィルム。
【請求項７】
６０％を超える延伸倍率で延伸処理されてなる延伸フィルムである請求項６に記載のセルロースアシレートフィルム。
【請求項８】
前記少なくとも１種の重合体が、ポリメチルメタクリレート、ポリ酢酸ビニル及びポリビニルブチラールから選択される請求項１〜７のいずれか１項に記載のセルロースアシレートフィルム。
【請求項９】
請求項１〜８のいずれか１項に記載のセルロースアシレートフィルムからなる位相差フィルム。
【請求項１０】
偏光膜と、請求項１〜９のいずれか１項に記載のセルロースアシレートフィルムとを有する偏光板。
【請求項１１】
請求項１０に記載の偏光板を有する画像表示装置。
【発明の詳細な説明】
【技術分野】
【０００１】
本発明は、画像表示装置の種々の部材として有用なセルロースアシレートフィルム、位相差フィルム、光学補償フィルム、及び偏光板、並びにそれを用いた画像表示装置に関する。
【背景技術】
【０００２】
近年、液晶表示装置の普及に伴い、表示性能や耐久性に対する要求がより高くなり、応答速度の向上や、表示画像に対して斜め方向から観察した場合のコントラストやカラーバランスといった視野角をより広範囲で補償することが課題となっている。これらの課題を解決すべく、各種液晶モードが開発されており、それに伴って各モードに対応して視野角を補償する目的で位相差フィルムを光学補償フィルムとして開発することが必要となっている。
例えば、横電界を液晶に対して印加する、いわゆるインプレーンスイッチング（ＩＰＳ）モードでは、色調や黒表示の視野角を改善する手段の一つとして、面内レターデーション（Ｒｅ）が１９０ｎｍ〜３９０ｎｍで、Ｎｚ（＝Ｒｔｈ／Ｒｅ＋０．５）値が０．３〜０．６５となる光学補償フィルムが提案されている（特許文献１参照）。このようなフィルム、即ち、Ｒｅが大きく、Ｒｔｈが小さく０程度のフィルムは、例えば、ポリマーフィルムに熱収縮性フィルムを接着して加熱延伸処理を行い、その後、熱収縮性フィルムを剥離して製造することができる（特許文献２及び３参照）。しかしながらこの方法は大量の熱収縮性フィルムを消費すること、製造方法が複雑であることなどといった問題がある。
【０００３】
セルロースアシレートフィルムはその透明性、強靭性から、液晶表示装置向けの偏光板保護フィルムとして広く利用されている。例えばセルロースアセテートプロピオネート、セルロースアセテートブチレートなどの脂肪酸セルロースエステルを製膜した光学フィルムが提案されている（特許文献４）。また最近では、セルロースアセテートベンゾエートなどの芳香族アシル基を置換したセルロースを製膜した光学フィルムも提案されている（特許文献５）。しかしこれらのフィルムでは、ＩＰＳ液晶表示装置等の光学補償に寄与し得る光学特性、Ｒｅの絶対値が大きく、且つＲｔｈの絶対値が小さく０程度の光学性能は得られない。また、特許文献５に記載のような添加剤は、乾燥中に揮散したり、１５０℃以上といった温度で延伸すると、添加剤の揮散が大きく、面状を悪化させたり、工程を汚染するという問題がある。
【０００４】
特許文献６に開示されている高Ｒｅ及び低Ｒｔｈの位相差フィルムは、ＩＰＳモード等の水平配向モードの液晶表示装置の光学フィルムとして特に有用であり、一枚のフィルムで実現できれば、コスト面及び薄層化の観点で有益である。しかし、前記光学特性の位相差フィルムを製造するためには、延伸温度を高くする必要があり、フィルム物性の悪化や着色やヘイズが大きくなり画像の表示の悪化という問題がある。また、高温度での延伸処理時にフィルムが破断する場合があり、この点でも改善が必要である。
【先行技術文献】
【特許文献】
【０００５】
【特許文献１】特開平１１−３０５２１７公報参照
【特許文献２】特開２０００−２３１０１６号公報
【特許文献３】特開平５−１５７９１１号公報
【特許文献４】特開２０００−３５２６２０号公報
【特許文献５】特開２００６−３２８２９８号公報
【特許文献６】特開２００９−２３５３７４号公報
【発明の概要】
【発明が解決しようとする課題】
【０００６】
本発明は、面内レターデーション（Ｒｅ）の絶対値が大きく、且つＲｔｈの絶対値が小さいとともに、ヘイズの上昇及び着色が軽減された、新規なセルロースアシレートフィルム、ならびにそれを用いた位相差フィルム、光学補償フィルム、反射防止フィルム、偏光板、及び画像表示装置を提供することを課題とする。
【課題を解決するための手段】
【０００７】
前記課題を解決するための手段は、以下の通りである。
［１］  芳香族基を含むアシル基（置換基Ａ）及び脂肪族アシル基（置換基Ｂ）を有し、且つ置換基Ａの置換度（ＤＳＡ）及び置換基Ａ及び置換基Ｂの総置換度（ＤＳ）がそれぞれ、下記式（Ｉ）及び式（II）を満足するセルロースアシレートの少なくとも１種、及び数平均分子量が１，０００以上の重合体の少なくとも１種を含有する組成物からなるセルロースアシレートフィルムであって、
前記少なくとも１種の重合体が、アクリル酸エステル類又はビニルエステル類を主成分とする重合体であるセルロースアシレートフィルム。
式（Ｉ）  ０.５≦ＤＳＡ≦１．０
式（II）  ２．０≦ＤＳ≦２．９
［２］  波長５５０ｎｍにおける面内レターデーションＲｅ（５５０）及び同波長における厚み方向レターデーションＲｔｈ（５５０）がそれぞれ、１８０ｎｍ≦Ｒｅ（５５０）≦３００ｎｍ及び０ｎｍ≦｜Ｒｔｈ（５５０）｜≦３０ｎｍを満たす［１］のセルロースアシレートフィルム。
［３］  膜厚が４０〜８０μｍである［１］又は［２］のセルロースアシレートフィルム。
［４］  前記芳香族アシル基（置換基Ａ）が、ベンゾイル基、フェニルベンゾイル基、４−ヘプチルベンゾイル基、２，４，５−トリメトキシベンゾイル基、及び３，４，５−トリメトキシベンゾイル基から選択される［１］〜［３］のいずれかのセルロースアシレートフィルム。
［５］  前記脂肪族アシル基（置換基Ｂ）が、炭素数２〜４の脂肪族アシル基である［１］〜［４］のいずれかのセルロースアシレートフィルム。
［６］  延伸フィルムである［１］〜［５］のいずれかのセルロースアシレートフィルム。
［７］  ６０％を超える延伸倍率で延伸処理されてなる延伸フィルムである［６］のセルロースアシレートフィルム。
［８］  前記少なくとも１種の重合体が、ポリメチルメタクリレート、ポリ酢酸ビニル及びポリビニルブチラールから選択される［１］〜［７］のいずれかのセルロースアシレートフィルム。
［９］  ［１］〜［８］のいずれかのセルロースアシレートフィルムからなる位相差フィルム。
［１０］  偏光膜と、［１］〜［９］のいずれかのセルロースアシレートフィルムとを有する偏光板。
［１１］  ［１０］の偏光板を有する画像表示装置。
【発明の効果】
【０００８】
本発明によれば、面内レターデーション（Ｒｅ）の絶対値が大きく、且つＲｔｈの絶対値が小さいとともに、ヘイズの上昇及び着色が軽減された、新規なセルロースアシレートフィルム、ならびにそれを用いた位相差フィルム、光学補償フィルム、反射防止フィルム、偏光板、及び画像表示装置を提供することができる。
【発明を実施するための形態】
【０００９】
以下、本発明について詳細に説明する。
なお、本明細書において「〜」とはその前後に記載される数値を下限値及び上限値として含む意味で使用される。
また、本明細書においてセルロースアシレートのアシル基の置換度は、Cellulose Communication 6,73-79(1999)及びChirality 12(9),670-674に書かれている方法を用いて、1Ｈ−ＮＭＲあるいは13Ｃ−ＮＭＲにより、決定することができる。
【００１０】
［セルロースアシレートフィルム］
本発明は、芳香族基を含むアシル基（置換基Ａ）及び脂肪族アシル基（置換基Ｂ）を有するセルロースアシレートの少なくとも１種を含有する組成物からなるセルロースアシレートフィルムからなる。主成分としてフィルム中に含有されるセルロースアシレートに、芳香族基を含むアシル基（置換基Ａ）が存在することにより、製膜時及び延伸時に、面内レターデーションを顕著に発現させることができ、Ｒｅの絶対値が大きいフィルムを製造することができる。一方で、芳香族アシル基の割合が大きくなると、Ｒｅを上昇させることがきるものの、｜Ｒｔｈ｜も大きくなり、高Ｒｅ且つ低｜Ｒｔｈ｜のフィルムを得ることができない。
【００１１】
芳香族アシル基の割合を小さくすることで、｜Ｒｔｈ｜を小さくすることができる。芳香族アシル基の割合が小さくなることによりＲｅ発現性は低下するが、フィルム製造時の条件、例えば延伸温度を高くして延伸倍率を大きくすることで補うことができる。一方で、芳香族アシル基の割合を小さくすることで、セルロースアシレートの全アシル置換度が小さくなると、セルロースアシレートのＴｇが高くなり、延伸時の熱分解が生じ易くなることが推定される。熱分解によって生じるＴｇの低下は、フィルム物性の劣化やフィルム着色の増加及びフィルムヘイズの上昇といった問題を生じさせる。また、高Ｒｅを達成するために実施される高温度での延伸処理は、フィルム破断の原因にもなる。
【００１２】
本発明者が、鋭意研究を重ねた結果、芳香族アシル基の置換度ＤＳＡが０.５〜１．０で且つ総アシル置換度が２．０〜２．９であるセルロースアシレートを主成分として用いるとともに、分子量が１，０００以上の所定の重合体を添加することで、上記問題点を解決でき、高Ｒｅ且つ低｜Ｒｔｈ｜を示し、しかも着色及びヘイズの上昇といった問題もないセルロースアシレートフィルムを提供でき、しかも高温度延伸時のフィルム破断の問題も解決でき、破断し難くなったためさらに延伸速度を大きくすることができることを見出した。
【００１３】
セルロースアシレート：
本発明では、芳香族基を含むアシル基（置換基Ａ）及び脂肪族アシル基（置換基Ｂ）を有するセルロースアシレートをフィルムの主成分として用いる。該セルロースアシレートを１種類のみを用いてもよく、２種類以上を混合して用いてもよい。前記セルロースアシレートの置換基Ａ及び置換基Ｂの総置換度（ＤＳ）は、
式（II）  ２．０≦ＤＳ≦２．９
を満足し、式（II’)
式（II’）  ２．２≦ＤＳ≦２．８
を満足するのが好ましく、式（II’）
式（II”）  ２．３≦ＤＳ≦２．７
を満足するのがより好ましい。ＤＳが２．０未満であると、セルロースアシレートのＴｇが高くなり、高Ｒｅを発現するための延伸処理温度がより高くなる。そのため、延伸時の熱分解によって、フィルム着色及びヘイズ上昇が生じ易くなる。一方、ＤＳが２．９を越えると、フィルム作製が困難になり、また｜Ｒｔｈ｜が上昇する傾向があるので好ましくない。
【００１４】
（芳香族アシル基（置換基Ａ）
芳香族アシル基の芳香族基は、理化学辞典（岩波書店）第４版１２０８頁に芳香族化合物として定義されているものであり、本発明における「芳香族基」には、芳香族炭化水素基及び芳香族ヘテロ環基の双方が含まれる。より好ましくは芳香族炭化水素基である。
【００１５】
芳香族炭化水素基としては、炭素原子数が６〜２４のものが好ましく、６〜１０のものがさらに好ましい。芳香族炭化水素基の例には、フェニル基、ナフチル基、アントリル基、ビフェニル基、ターフェニル基が含まれ、より好ましくはフェニル基である。芳香族ヘテロ環基としては、酸素原子、窒素原子あるいは硫黄原子のうち少なくとも１つを含むものが好ましい。芳香族ヘテロ環の例には、フラン、ピロール、チオフェン、イミダゾール、ピラゾール、ピリジン、ピラジン、ピリダジン、トリアゾール、トリアジン、インドール、インダゾール、プリン、チアゾリン、チアジアゾール、オキサゾリン、オキサゾール、オキサジアゾール、キノリン、イソキノリン、フタラジン、ナフチリジン、キノキサリン、キナゾリン、シンノリン、プテリジン、アクリジン、フェナントロリン、フェナジン、テトラゾール、ベンズイミダゾール、ベンズオキサゾール、ベンズチアゾール、ベンゾトリアゾール、テトラザインデンが含まれる。芳香族ヘテロ環基としては、ピリジル基、トリアジニル基、キノリル基が特に好ましい。
【００１６】
また前記芳香族基は、１以上の置換基を有してもよく、芳香族基が有する置換基の例には、アルキル基（好ましくは炭素原子数１〜２０、より好ましくは１〜１２、特に好ましくは１〜８のものであり、例えばメチル基、エチル基、プロピル基、イソプロピル基、ｔｅｒｔ−ブチル基、ｎ−ブチル基、ｎ−オクチル基、ｎ−デシル基、ｎ−ヘキサデシル基、シクロプロピル基、シクロペンチル、シクロヘキシル基などが挙げられる）、アルケニル基（好ましくは炭素原子数２〜２０、より好ましくは２〜１２、特に好ましくは２〜８であり、例えばビニル基、アリル基、２−ブテニル基、３−ペンテニル基などが挙げられる）、アルキニル基（好ましくは炭素原子数２〜２０、より好ましくは２〜１２、特に好ましくは２〜８であり、例えばプロパルギル基、３−ペンチニル基などが挙げられる）、アリール基（好ましくは炭素原子数６〜３０、より好ましくは６〜２０、特に好ましくは６〜１２であり、例えばフェニル基、ビフェニル基、ナフチル基などが挙げられる）、アルコキシ基（好ましくは炭素原子数１〜２０、より好ましくは１〜１２、特に好ましくは１〜８であり、例えばメトキシ基、エトキシ基、ブトキシ基などが挙げられる）、アリールオキシ基（好ましくは炭素原子数６〜２０、より好ましくは６〜１６、特に好ましくは６〜１２であり、例えばフェニルオキシ基、２−ナフチルオキシ基などが挙げられる）、アシル基（好ましくは炭素原子数１〜２０、より好ましくは１〜１６、特に好ましくは１〜１２であり、例えばアセチル基、ベンゾイル基、ホルミル基、ピバロイル基などが挙げられる）、アルコキシカルボニル基（好ましくは炭素原子数２〜２０、より好ましくは２〜１６、特に好ましくは２〜１２であり、例えばメトキシカルボニル基、エトキシカルボニル基などが挙げられる）、アリールオキシカルボニル基（好ましくは炭素原子数７〜２０、より好ましくは７〜１６、特に好ましくは７〜１０であり、例えばフェニルオキシカルボニル基などが挙げられる）、アシルオキシ基（好ましくは炭素原子数２〜２０、より好ましくは２〜１６、特に好ましくは２〜１０であり、例えばアセトキシ基、ベンゾイルオキシ基などが挙げられる）、アシルアミノ基（好ましくは炭素原子数２〜２０、より好ましくは２〜１６、特に好ましくは２〜１０であり、例えばアセチルアミノ基、ベンゾイルアミノ基などが挙げられる）、アルコキシカルボニルアミノ基（好ましくは炭素原子数２〜２０、より好ましくは２〜１６、特に好ましくは２〜１２であり、例えばメトキシカルボニルアミノ基などが挙げられる）、アリールオキシカルボニルアミノ基（好ましくは炭素原子数７〜２０、より好ましくは７〜１６、特に好ましくは７〜１２であり、例えばフェニルオキシカルボニルアミノ基などが挙げられる）、スルホニルアミノ基（好ましくは炭素原子数１〜２０、より好ましくは１〜１６、特に好ましくは１〜１２であり、例えばメタンスルホニルアミノ基、ベンゼンスルホニルアミノ基などが挙げられる）、スルファモイル基（好ましくは炭素原子数０〜２０、より好ましくは０〜１６、特に好ましくは０〜１２であり、例えばスルファモイル基、メチルスルファモイル基、ジメチルスルファモイル基、フェニルスルファモイル基などが挙げられる）、カルバモイル基（好ましくは炭素原子数１〜２０、より好ましくは１〜１６、特に好ましくは１〜１２であり、例えばカルバモイル基、メチルカルバモイル基、ジエチルカルバモイル基、フェニルカルバモイル基などが挙げられる）、アルキルチオ基（好ましくは炭素原子数１〜２０、より好ましくは１〜１６、特に好ましくは１〜１２であり、例えばメチルチオ基、エチルチオ基などが挙げられる）、アリールチオ基（好ましくは炭素原子数６〜２０、より好ましくは６〜１６、特に好ましくは６〜１２であり、例えばフェニルチオ基などが挙げられる）、スルホニル基（好ましくは炭素原子数１〜２０、より好ましくは１〜１６、特に好ましくは１〜１２であり、例えばメシル基、トシル基などが挙げられる）、スルフィニル基（好ましくは炭素原子数１〜２０、より好ましくは１〜１６、特に好ましくは１〜１２であり、例えばメタンスルフィニル基、ベンゼンスルフィニル基などが挙げられる）、ウレイド基（好ましくは炭素原子数１〜２０、より好ましくは１〜１６、特に好ましくは１〜１２であり、例えばウレイド基、メチルウレイド基、フェニルウレイド基などが挙げられる）、リン酸アミド基（好ましくは炭素原子数１〜２０、より好ましくは１〜１６、特に好ましくは１〜１２であり、例えばジエチルリン酸アミド、フェニルリン酸アミドなどが挙げられる）、ヒドロキシ基、メルカプト基、ハロゲン原子（例えばフッ素原子、塩素原子、臭素原子、ヨウ素原子）、シアノ基、スルホ基、カルボキシル基、ニトロ基、ヒドロキサム酸基、スルフィノ基、ヒドラジノ基、イミノ基、ヘテロ環基（好ましくは炭素原子数１〜３０、より好ましくは１〜１２であり、ヘテロ原子としては、例えば窒素原子、酸素原子、硫黄原子、具体的には例えばイミダゾリル基、ピリジル基、キノリル基、フリル基、ピペリジル基、モルホリノ基、ベンゾオキサゾリル基、ベンズイミダゾリル基、ベンズチアゾリル基などが挙げられる）、及びシリル基（好ましくは、炭素原子数３〜４０、より好ましくは３〜３０、特に好ましくは３〜２４であり、例えば、トリメチルシリル基、トリフェニルシリル基などが挙げられる）が含まれる。これらの置換基は更に置換されてもよい。また、置換基が二つ以上ある場合は、同じでも異なってもよい。また、可能な場合には互いに連結して環を形成してもよい。
【００１７】
前記置換基の例の中でも、前記芳香族基の置換基としては、アルキル基、アルコキシ基及び芳香族基等が好ましい。
【００１８】
また、前記置換基Ａは、前記芳香族基とカルボニル基（−Ｃ（＝Ｏ）−）とが単結合によって直接連結した構造を有していても、１以上の原子団からなる連結基によって連結していてもよい。連結基の例には、Ｃ1〜Ｃ10（好ましくはＣ1〜Ｃ5）の直鎖、分岐鎖もしくは環状のアルキレン基（但し、１つの炭素原子又は隣接しない２以上の炭素原子は、酸素原子又は硫黄原子で置換されていてもよい）、及びアルケニレン基が含まれる。これらの連結基は、１以上の置換基を有していてもよく、該置換基の例は、芳香族基が有する置換基の例と同様である。
【００１９】
芳香族基を含むアシル基（置換基Ａ）として好ましいものは、フェニルアセチル基、ジフェニルアセチル基、フェノキシアセチル基、シンナモイル基、４−メトキシ−シンナモイル基、ベンゾイル基、フェニルベンゾイル基、４−エチルベンゾイル基、４−プロピルベンゾイル基、４−ｔ−ブチルベンゾイル基、４−ブチルベンゾイル基、４−ペンチルベンゾイル基、４−ヘキシルベンゾイル基、４−ヘプチルベンゾイル基、３，４−ジメトキシベンゾイル基、２，６−ジメトキシベンゾイル基、２，４−ジメトキシベンゾイル基、３，５−ジメトキシベンゾイル基、３，４，５−トリメトキシベンゾイル基、２，４，５−トリメトキシベンゾイル基、１−ナフトイル基、２−ナフトイル基、２−ビフェニルカルボニル基、又は４−ビフェニルカルボニル基である。
【００２０】
さらに好ましい置換基Ａとしては、ベンゾイル基、フェニルベンゾイル基、４−ヘプチルベンゾイル基、２，４，５−トリメトキシベンゾイル基、又は３，４，５−トリメトキシベンゾイル基をあげることができる。前記セルロースアシレートが有する置換基Ａは、１種であっても２種以上であってもよい。
【００２１】
前記セルロースアシレートの置換基Ａの置換度（ＤＳＡ）は、下記式（Ｉ）
式（Ｉ）  ０.５≦ＤＳＡ≦１．０
を満足し、好ましくは下記式（Ｉ’）
式（Ｉ’）  ０．６≦ＤＳＡ≦０．９
を満足し、より好ましくは下記式（Ｉ”）
式（Ｉ”）  ０．６５≦ＤＳＡ≦０．８５
を満足する。ＤＳＡが０．５未満であると、光学特性の発現性が低下し、高Ｒｅの達成が困難になる。一方、ＤＳＡが１．０を越えると、Ｒｔｈ発現性が高くなり、低｜Ｒｔｈ｜の達成が困難になる。
【００２２】
（脂肪族アシル基（置換基Ｂ）
前記セルロースアシレートは、芳香族基を含むアシル基（置換基Ａ）とともに、脂肪族アシル基（置換基Ｂ）をさらに有する。前記脂肪族アシル基（置換基Ｂ）は、直鎖状、分岐状あるいは環状構造の脂肪族アシル基のいずれであってもよく、また不飽和結合を含む脂肪族アシル基であってもよい。好ましくは炭素数２〜２０、より好ましくは炭素数２〜１０、より好ましくは炭素数２〜４の脂肪族アシル基である。置換基Ｂの好ましい例としては、アセチル基、プロピオニル基、及びブチリル基であり、アセチル基やプロピオニル基が好ましい。置換基Ｂをアセチル基やプロピオニル基とすることで、適度なガラス転移点（Ｔｇ）、弾性率などを有するフィルムが得られる。アセチル基等の炭素数が小さい脂肪族アシル基を有することにより、Ｔｇおよび弾性率などを低下させずに、フィルムとして適切な強度を得ることができる。
【００２３】
前記置換基Ｂの置換度（ＤＳＢ）は、下記式（III）
式（III）  １．０≦ＤＳＢ≦２．４
を満たすことが好ましく、
式（III’）  １．５≦ＤＳＢ≦２．５
を満足するのがより好ましい。ＤＳＢが前記範囲のセルロースアシレートは、有機溶媒への溶解性が良好であるので、溶液製膜性により製造する際には製造適性が良好であり、また合成が容易であるという点で好ましい。
【００２４】
前記セルロースアシレートは、セルロースを原料として、生物的あるいは化学的に、芳香族基を含むアシル基（置換基Ａ）及び脂肪族アシル基（置換基Ｂ）を導入して得られるセルロース骨格を有する化合物である。
原料綿としては、綿花リンタ、木材パルプ（広葉樹パルプ、針葉樹パルプ）等の天然セルロースのみならず、微結晶セルロース等の木材パルプを酸加水分解して得られる重合度の低い（重合度１００〜３００）セルロースを用いることができ、場合により混合して使用してもよい。これらの原料セルロースについての詳細な記載は、例えば「プラスチック材料講座（１７）繊維素系樹脂」（丸澤、宇田著、日刊工業新聞社、１９７０年発行）や発明協会公開技報２００１−１７４５（７頁〜８頁）及び「セルロースの事典（５２３頁）」（セルロース学会編、朝倉書店、２０００年発行）に記載のセルロースを用いることができ、特に限定されるものではない。
【００２５】
前記セルロースアシレートは、例えば、アルドリッチ社製セルロースアセテート（アセチル置換度２．４５）、ダイセル社製セルロースアセテート（アセチル置換度２．４１（商品名：Ｌ−７０、Ｌ−５０）、アセチル置換度２．１９（商品名：ＦＬ−７０）、アセチル置換度１．７６（商品名：ＬＬ−１０））、イーストマンケミカル社製セルロースアセテート（アセチル化度１．７７（商品名ＣＡ−３２０Ｓ））などの低酢化度のセルロースを出発原料として用いて、製造することができる。また、前記セルロースアセテートや、市販のセルロースアセテートプロピオネート、セルロースアセテートブチレート等を、例えば、特開２００８−１６３１９３号公報［０１２１］中に記載の酢酸セルロースのケン化の方法に準じた方法でケン化して、脂肪族アシル基の置換度を調整してもよい。
【００２６】
セルロースアシレートへの芳香族アシル基の導入は、導入する芳香族アシル基に対応する酸クロリドと、セルロースアシレートの残存水酸基との脱塩酸反応によるエステル化によって行うことができる。また、前記セルロースアシレートと芳香族カルボン酸との脱水反応やエステル交換反応による芳香族アシル化や、芳香族カルボン酸と脂肪族カルボン酸との混合酸によるセルロースのエステル化等を利用して、本発明に係わるセルロースアシレートを製造することができる。但し、本発明に係わるセルロースアシレートの合成方法についてはこれらの方法に限定されるものではない。
【００２７】
前記セルロースアシレートの粘度平均重合度については特に制限はないが、８０〜７００が好ましく、９０〜５００が更に好ましく、１００〜５００がより更に好ましい。平均重合度を５００以下とすることにより、セルロースアシレートのドープ溶液の粘度が高くなり過ぎず、流延によるフィルム製造が容易になる傾向にある。
【００２８】
分子量が１，０００以上の重合体：
本発明のセルロースアシレートフィルムは、前記セルロースアシレートとともに、分子量が１，０００以上の所定の重合体の少なくとも１種を含有する。該重合体の数平均分子量は１，０００〜４００，０００であることが好ましく、１，０００〜３００，０００がより好ましく、１，５００〜１００，０００がさらに好ましい。分子量が１，０００未満であると、製膜時や延伸時に揮散する問題がある。一方、分子量が大き過ぎると溶解性やセルロースアシレートとの相溶性が劣る場合がある。数平均分子量が前記範囲であると、これらの問題が生じないので好ましい。
なお、本明細書において、数平均分子量は、ゲルパーミエーションクロマトグラフィーによって測定、評価することができる。
【００２９】
前記重合体は、アクリル酸エステル類又はビニルエステル類を主成分とする重合体である。「アクリル酸エステル類又はビニルエステル類を主成分とする重合体」とは、アクリル酸エステル類又はビニルエステル類を、最も高い割合のモノマーとして得られる重合体を意味する。勿論、アクリル酸エステル類又はビニルエステル類のみをそれぞれ重合させて得られる単独重合体であってもよいし、アクリル酸エステル類又はビニルエステル類が最も高い割合である限り、他の１種以上のモノマーとともに共重合させた共重合体であってもよい。但し、アクリル酸エステル類又はビニルエステル類は主成分であり、全成分中５０モル％以上であるのが好ましく、５０モル％を超えているのが好ましく、又は７５％以上、又は９０％以上であり、勿論１００％であってもよい。なお、後述するように、アクリル酸エステル類又はビニルエステル類（特にビニルエステル類）から誘導される繰り返し単位は、重合体中においては変性され、例えば、エステル基を有しない繰り返し単位として存在する場合もあるが、当該繰り返し単位が、アクリル酸エステル類又はビニルエステル類から誘導され、その後、変性されたものであれば、アクリル酸エステル類又はビニルエステル類の重合体であるとする。
なお、本発明では、「類」には、アクリル酸エステル及びビニルエステルのそれぞれのエステル基が、他の官能基に置き換わった化合物を含む意味で用いていて、その例には、アクリル酸エステルのエステル基が、ニトリル基に置き換わったアクリロニトリル及びメタクリロニトリルが含まれる。
【００３０】
アクリル酸エステル類の例には以下の式（Ａ）で表される部分構造を有する化合物が含まれ、及びビニルエステル類の例には下記式（Ｂ）で表される部分構造を有する化合物が含まれる。なお、式中、＊には、水素原子又は置換基が結合する、重合可能な化合物である。置換基の例には、Ｃ1〜Ｃ6程度のアルキル基、及び末端にエステル基（−ＣＯＯＲもしくは−ＯＣＯＲ）を有するＣ1〜Ｃ6程度の置換アルキル基が含まれる。Ｒは有機基であり、脂肪族有機基及び芳香族有機基のいずれであってもよく、脂肪族基であるのが好ましく、Ｃ1〜Ｃ6程度のアルキル基であるのが好ましい。
【００３１】
【化１】
2013124314.tif 000002
【００３２】
アクリル酸エステル類の例には、アクリル酸エステル及びメタクリル酸エステルが含まれる。また、前記モノエステル化合物のみならず、フマル酸ジエステル及びイタコン酸ジエステル等のジエステル化合物も含まれる。アルキルエステルであるのが好ましく、エステル部に含まれるアルキル基は、直鎖状、分岐鎖状又は環状のいずれであってもよい。中でもＣ1〜Ｃ6（より好ましくはＣ1〜Ｃ4、さらに好ましくはＣ1〜Ｃ3）のアルキルエステルが好ましい。前記重合体の例には、アクリル酸エステルから誘導される繰り返し単位のみを有する重合体のみならず、アクリル酸エステル類から誘導される繰り返し単位とともに、他の繰り返し単位を含む共重合体も含まれる。共重合成分の例には、スチレン，ビニルピリジン，Ｎ−ビニルピロリドン等のビニル系モノマー等が含まれる。
【００３３】
アクリル酸エステル類から誘導される繰り返し単位を有する重合体の例には、ポリメチル(メタ)アクリレート、ポリエチル(メタ)アクリレート、及びこれらの共重合体が含まれる。また、市販品であってもよく、例えば、三菱レイヨン社製「ダイヤナールＢＲ−８３」（分子量が４０，０００のポリメチルメタクリレート）、「ダイヤナールＢＲ−８５」（分子量が２８０，０００のポリメチルメタクリレート），東亜合成社製「ＡＲＵＦＯＮＵＰ−１０１０（分子量が１７，００のポリメチルメタクリレート），「ＡＲＵＦＯＮＵＰ−１０２０（分子量が２０，００のポリメチルメタクリレート），「ＡＲＵＦＯＮＵＰ−１０２１（分子量が１５，００のポリメチルメタクリレート），「ＡＲＵＦＯＮＵＰ−１０８０（分子量が６，０００のポリメチルメタクリレート）等を用いることができる。
【００３４】
前記ビニルエステル化合物は、分子内にビニル基とエステル基とを有する、上記式（Ｂ）の部分構造を有する化合物である。例えば、酢酸ビニル，酪酸ビニル等のカルボン酸ビニル化合物が含まれる。前記重合体の例には、ビニルエステル化合物を単独で重合させた重合体のみならず、ビニルエステル化合物とともに、他の１種以上の重合性化合物を共重合させて得られる共重合体も含まれる。共重合成分の例には、エチレン、塩化ビニル、スチレン、ビニルピリジン、Ｎ−ビニルピロリドン等のビニル系モノマー等が含まれる。また、市販品を用いてもよく、ポリ酢酸ビニルとしては，電気化学工業社製「デンカ・サクノールＳＮ−０４Ｔ」（分子量は６０，０００）「デンカ・サクノールＳＮ−０８Ｈ」（分子量は７０，０００）、「デンカ・サクノールＳＮ−０９Ｔ」（分子量は１００，０００）等を用いることができる。
【００３５】
また、前記ビニルエステル化合物から誘導される重合体の例には、ビニルエステル化合物を一旦重合した後、変性処理することにより得られる重合体、及び他の試薬と反応させることにより得られる重合体も含まれる。例えば、前記ビニルエステル化合物を一旦重合した後、エステル基の一部又は全部を加水分解し、ＯＨ基に変性させた誘導体を前記重合体として用いてもよい。この誘導体の例には、ビニルエステルから誘導される繰り返し単位とともに、エステル基がＯＨ基に変性された繰り返し単位を有する重合体が含まれる。さらに、生成したＯＨ基と試薬とを反応させて得られる誘導体であってもよい。一例は、ビニルエステル化合物を重合させた後、加水分解によりエステル基の一部又は全部を分解して、ＯＨ基を生成させ、アルデヒド類と反応させて得られる誘導体である。その例には、ポリビニルアセタール類が含まれる。ポリビニルアセタール類は、反応させるアルデヒドの種類により種々の構造が知られている。一例は、アセトアルデヒドを反応させることにより得られるポリビニルアセタールである。その他、ブチルアルデヒド等のアルデヒドを反応して得られるポリビニルアセタール類も用いることができる。なお、ポリビニルアセタール類には、アセタール基を有する単位とともに、ビニルエステルから誘導されるエステル基を有する単位、及び／又は該エステル基がＯＨ基に変性した単位を有する重合体も含まれ、本発明において使用することができる。当該ポリビニルアセタール類は、加水分解の程度、アルデヒド類との反応率等を調整することにより製造することができる。
【００３６】
前記重合体として使用するポリビニルアセタール類は、市販品であってもよく、積水化学社製「エスレックＢＬ−１」（分子量は１９，０００）、「エスレックＢＬ−２」（分子量は２７，０００）等を用いることができる。
【００３７】
前記重合体の合成方法については特に制限はなく、それぞれのモノマーを、バルク、溶液、懸濁、乳化重合等の種々の重合法により製造することができる。
【００３８】
前記重合体は、フィルムの延伸強度を改善する作用がある。高Ｒｅの達成のためには、ガラス転移点程度の高温度での延伸処理が必要になるが、前記重合体を添加して強度を改善することにより、高Ｒｅ達成のための高温延伸処理を施しても、加熱によるフィルム成分の分解を抑制することができ、破断することなく延伸倍率を拡大できる。また、高温延伸処理による弊害（フィルムの着色及び機械的フィルム特性の劣化等）を生じさせることなく、高Ｒｅのフィルムを製造することができる。
【００３９】
なお、本発明において、前記分子量が１，０００以上の重合体は１種類のみを用いてもよく、２種類以上を混合して用いてもよい。種類の異なる前記重合体を組み合わせて用いてもよい。
【００４０】
本発明のセルロースアシレートフィルムは、前記セルロースアシレート及び前記分子量が１，０００以上の重合体を含有するセルロースアシレート組成物からなる。該セルロースアシレート組成物中、前記セルロースアシレートを７０質量％以上１００質量％未満含有するのが好ましく、８０質量％〜９４質量％含有するのがより好ましく、８５質量％〜９２質量％含有するのがさらに好ましい。また、セルロースアシレート以外の高分子成分や、各種添加剤を適宜混合することもできる。混合される成分はセルロースアシレートとの相溶性に優れるものが好ましく、フィルムにしたときの透過率が好ましくは８０％以上、より好ましくは９０％以上、特に好ましくは９２％以上となるようにすることが好ましい。
【００４１】
前記分子量が１，０００以上の重合体の添加量は、前記セルロースアシレート組成物中、５〜２５質量％であることが好ましく、６〜２０質量％であることがさらに好ましく、８〜１５質量％であることがさらに好ましい。
【００４２】
前記セルロースアシレート組成物は、上記セルロースアシレート及び上記分子量が１，０００以上の重合体とともに、一般的なフィルム添加剤の１種以上を添加してもよい。添加可能な種々の添加剤の例には、紫外線防止剤、可塑剤、劣化防止剤、微粒子、光学特性調整剤等が含まれる。
本発明のセルロースアシレートフィルムを溶液製膜法で製造する態様では、上記分子量が１，０００以上の重合体等の添加剤は、セルロースアシレート溶液（ドープ）を調製する過程のいずれの時期に添加してもよい。また、ドープを調製する工程の最後に添加してもよい。
【００４３】
前記セルロースアシレート組成物は、粒子状、粉末状、繊維状、塊状、溶液、溶融物など種々の形態で調製することができる。また、粒子状又は粉末状のセルロースアシレート組成物については、粒子サイズの均一化や取り扱い性の改善のために、粉砕や篩がけを行ってもよい。
【００４４】
［セルロースアシレートフィルムの製造方法］
本発明のセルロースアシレートフィルムの製造方法については、特に限定されるものではないが、以下に記載する溶融製膜法又は溶液製膜法により製造することが好ましい。溶液製膜法による製造がより好ましい。溶融製膜法及び溶液製膜法ともに、一般的に行われている方法と同様に、本発明のセルロースアシレートフィルムを製造することができる。例えば、溶融製膜に関しては、特開２００６−３４８１２３号公報を、溶液製膜に関しては、特開２００６−２４１４３３号公報を参照し、製造することができる。
【００４５】
溶液製膜法：
本発明のセルロースアシレートフィルムを溶液製膜法により製造する態様について、以下、好ましい態様を説明する。
溶液製膜法では、セルロースアシレートの溶液を調製し、該溶液を支持体表面に流延し、製膜する。前記セルロースアシレート溶液の調製に用いる溶媒については、特に限定されない。好ましい溶媒としては、ジクロロメタン、クロロホルム、１，２−ジクロロエタン、テトラクロロエチレン等の塩素系有機溶剤、並びに非塩素系有機溶媒を挙げることができる。前記非塩素系有機溶媒は、炭素原子数が３〜１２のアルコール、エステル、ケトン、エーテルから選ばれる溶媒が好ましい。アルコール、エステル、ケトン、及びエーテルは、環状構造を有していてもよい。アルコール、エステル、ケトン及びエーテルの官能基（すなわち、−Ｏ−、−ＣＯ−及び−ＣＯＯ−）のいずれかを２つ以上有する化合物も、主溶媒として用いることができる。２種類以上の官能基を有する主溶媒の場合、その炭素原子数はいずれかの官能基を有する化合物の規定範囲内であればよい。炭素原子数が３〜１２のエステル類の例としては、ギ酸エチル、ギ酸プロピル、ギ酸ペンチル、酢酸メチル、酢酸エチル及び酢酸ペンチルが挙げられる。炭素原子数が３〜１２のケトン類の例としては、アセトン、メチルエチルケトン、ジエチルケトン、ジイソブチルケトン、シクロペンタノン、シクロヘキサノン及びメチルシクロヘキサノンが挙げられる。炭素原子数が３〜１２のエーテル類の例には、ジイソプロピルエーテル、ジメトキシメタン、ジメトキシエタン、１，４−ジオキサン、１，３−ジオキソラン、テトラヒドロフラン、アニソール及びフェネトールが挙げられる。２種類以上の官能基を有する有機溶媒の例としては、２−エトキシエチルアセテート、２−メトキシエタノール及び２−ブトキシエタノールが挙げられる。非塩素系有機溶媒としては、アルコールが好ましく、特にメチルアルコールが沸点が低く、親水性が大きく好ましい。
【００４６】
前記セルロースアシレート溶液の調製時には、セルロースアシレートは、有機溶媒に１０〜３５質量％溶解させることが好ましい。より好ましくは１３〜３０質量％であり、特に好ましくは１５〜２８質量％である。このような濃度のセルロースアシレート溶液は、セルロースアシレートを溶媒に溶解する際に所定の濃度になるようにして調製してもよいし、また予め低濃度溶液（例えば９〜１４質量％）を調製した後に、濃縮工程により上記濃度の溶液として調製してもよい。さらに、予め高濃度のセルロースアシレート溶液を調製した後に、種々の添加物を添加することで上記濃度のセルロースアシレート溶液として調製してもよい。
【００４７】
前記セルロースアシレート溶液（ドープ）の調製については、その溶解方法は特に限定されず、室温でもよく、さらには冷却溶解法あるいは高温溶解方法、さらにはこれらの組み合わせで実施してもよい。これらに関しては、例えば特開平５−１６３３０１号、特開昭６１−１０６６２８号、特開昭５８−１２７７３７号、特開平９−９５５４４号、特開平１０−９５８５４号、特開平１０−４５９５０号、特開２０００−５３７８４号、特開平１１−３２２９４６号、特開平１１−３２２９４７号、特開平２−２７６８３０号、特開２０００−２７３２３９号、特開平１１−７１４６３号、特開平０４−２５９５１１号、特開２０００−２７３１８４号、特開平１１−３２３０１７号、特開平１１−３０２３８８号等の各公報にセルロースアシレート溶液の調製法、が記載されていて、本発明においてもこれらの技術を利用することができる。これらの詳細は、特に非塩素系溶媒系の溶媒を用いた調製方法については、発明協会公開技報（公技番号２００１−１７４５、２００１年３月１５日発行、発明協会）２２頁〜２５頁に詳細に記載されている。さらに、セルロースアシレート溶液の調製の過程で、溶液濃縮，ろ過等の処理が行われてもよく、それらについては、同様に発明協会公開技報（公技番号２００１−１７４５、２００１年３月１５日発行、発明協会）２５頁に詳細に記載されている。なお、高温度で溶解する場合は、使用する有機溶媒の沸点以上の場合がほとんどであり、その場合は加圧状態で用いられる。
【００４８】
本発明のセルロースアシレートフィルムを製造する方法及び設備として、従来セルロースアシレートフィルム製造に供する溶液流延製膜方法及び溶液流延製膜装置を用いることができる。溶解機（釜）から調製されたドープ（セルロースアシレート溶液）を貯蔵釜で一旦貯蔵し、ドープに含まれている泡を脱泡して最終調製をする。ドープをドープ排出口から、例えば回転数によって高精度に定量送液できる加圧型定量ギヤポンプを通して加圧型ダイに送り、ドープを加圧型ダイの口金（スリット）からエンドレスに走行している流延部の金属支持体の上に均一に流延され、金属支持体がほぼ一周した剥離点で、生乾きのドープ膜（ウェブとも呼ぶ）を金属支持体から剥離する。得られるウェブの両端をクリップで挟み、幅保持しながらテンターで搬送して乾燥し、続いて乾燥装置のロール群で搬送し乾燥を終了して巻き取り機で所定の長さに巻き取る。テンターとロール群の乾燥装置との組み合わせはその目的により変わる。ハロゲン化銀写真感光材料や電子ディスプレイ用機能性保護膜に用いる溶液流延製膜方法においては、溶液流延製膜装置の他に、下引層、帯電防止層、ハレーション防止層、保護層等のフィルムへの表面加工のために、塗布装置が付加されることが多い。これらの各製造工程については、発明協会公開技報（公技番号２００１−１７４５、２００１年３月１５日発行、発明協会）２５頁〜３０頁に詳細に記載され、流延（共流延を含む）、金属支持体、乾燥、剥離、及び延伸などに分類される。
【００４９】
乾燥後得られる、セルロースアシレートフィルムの厚さは、使用目的によって異なり、５〜５００μｍの範囲であることが好ましく、２０〜３００μｍの範囲であることがより好ましく、３０〜１５０μｍの範囲であることがさらに好ましい。また、光学用、特にＶＡ液晶表示装置用としては、４０〜１１０μｍであることが好ましい。フィルム厚さの調整は、所望の厚さになるように、ドープ中に含まれる固形分濃度、ダイの口金のスリット間隙、ダイからの押し出し圧力、金属支持体速度等を調節すればよい。
【００５０】
延伸：
以上のようにして、溶融製膜法あるいは溶液製膜法等によって製造したセルロースアシレートフィルムに、さらに延伸処理を施すのが好ましい。
延伸処理は、製膜工程の途中で行ってもよいし、製膜して巻き取った原反を延伸処理してもよい。溶液製膜の場合には残留溶媒を含んだ状態で延伸を行ってもよく、残留溶媒量が２〜３０質量％で好ましく延伸することができる。
【００５１】
延伸処理は、高Ｒｅを達成するために高温度で実施するのが好ましく、ガラス転移点（Ｔｇ）近傍で行うことが好ましい。具体的には、セルロースアシレートフィルムの（Ｔｇ−３０℃）〜（Ｔｇ＋３０℃）で実施するのが好ましく、より好ましくは（Ｔｇ−２０℃）〜（Ｔｇ＋２０℃）、特に好ましくは（Ｔｇ−１０℃）〜（Ｔｇ＋２０℃）である。好ましい延伸倍率は０．１％〜３００％、さらに好ましくは１０％〜２００％、特に好ましくは３０％〜１００％である。また、前記分子量範囲の重合体を含まないセルロースアシレートフィルムを、Ｔｇ近傍の温度で６０％を超える延伸倍率で、特に大きな延伸速度条件で延伸処理すると、破断が生じる傾向がある。本発明のセルロースアシレートフィルムは、前記分子量範囲の所定の重合体を含んでいるので、Ｔｇ近傍の温度において、６０％を超える延伸倍率で延伸処理しても破断を生じず、６５％〜２００％、又は７０％〜１５０％の延伸倍率で延伸処理してもよい。これらの延伸は１段で実施しても、多段で実施してもよい。ここでいう延伸倍率は、以下の式を用いて求めたものである。
延伸倍率（％）＝｛（延伸後の長さ）−（延伸前の長さ）｝／延伸前の長さ×１００
【００５２】
このような延伸は縦（搬送方向）延伸、横（幅方向）延伸、及びこれらの組み合わせによって実施される。縦延伸は、（１）ロール延伸（出口側の周速を速くした２対以上のニップロールを用いて、長手方向に延伸、自由端延伸ともいう）、（２）固定端延伸（フィルムの両端を把持し、これを長手方向に次第に早く搬送し長手方向に延伸）、等を用いることができる。さらに横延伸は、テンター延伸（フィルムの両端をチャックで把持しこれを横方向（長手方向と直角方向）に広げて延伸）、等を使用することができる。これらの縦延伸、横延伸は、それだけで行なってもよく（１軸延伸）、組み合わせて行ってもよい（２軸延伸）。２軸延伸の場合、縦、横逐次で実施してもよく（逐次延伸）、同時に実施してもよい（同時延伸）。
縦延伸、横延伸の延伸速度は１０％／分〜１００００％／分が好ましく、より好ましくは２０％／分〜１０００％／分、特に好ましくは３０％／分〜1００％／分である。多段延伸の場合、各段の延伸速度の平均値を指す。
【００５３】
上記好ましい範囲の延伸倍率及び延伸速度は、上記分子量が１，０００以上のアクリル酸エステル類又はビニルエステル類を主成分とする重合体を添加することで達成することができる。該化合物を添加しないと、上記好ましい範囲の延伸速度及び延伸倍率で延伸処理を実施すると、延伸処理の途中で破断してしまったり、また延伸速度を大きくすると低倍率延伸でも破断してしまう。また、一般的な可塑剤の添加により同様の効果を得ることができるが、分子量が１，０００未満の低分子量の可塑剤を添加しても、高温度（例えばＴｇ近傍）での延伸時には大半が揮散してしまい、延伸適性の向上が達成できなかったり，または熱分解等して、フィルムの着色増加及びヘイズの上昇原因になる。
【００５４】
このような延伸に引き続き、縦又は横方向に０％〜１０％緩和することも好ましい。さらに、延伸に引き続き、１５０℃〜２５０℃で１秒〜３分熱固定することも好ましい。
【００５５】
また製膜方向（長手方向）と、フィルムのＲｅの遅相軸とのなす角度θが０°、＋９０°もしくは−９０°に近いほど好ましい。即ち、本発明では、横延伸の場合は０°に近いほどよく、０±３°が好ましく、より好ましくは０±２°、特に好ましくは０±１°である。縦延伸の場合は、９０±３°又は−９０±３°が好ましく、より好ましくは９０±２°又は−９０±２°、特に好ましくは９０±１°又は−９０±１°である。
【００５６】
本発明のセルロースアシレートフィルムは、長尺状に製膜してもよい。例えば、幅０．５〜３ｍ（好ましくは０．６〜２．５ｍ、さらに好ましくは０．８〜２．２ｍ）、長さ１ロール当たり１００〜１００００ｍ（好ましくは５００〜７０００ｍ、さらに好ましくは１０００〜６０００ｍ）で巻き取られた長尺状のフィルムとして製造することができる。巻き取る際、少なくとも片端にナーリングを付与するのが好ましく、ナーリングの幅は３ｍｍ〜５０ｍｍが好ましく、より好ましくは５ｍｍ〜３０ｍｍ、高さは０．５〜５００μｍが好ましく、より好ましくは１〜２００μｍである。これは片押しであっても両押しであってもよい。
【００５７】
上述の延伸セルロースアシレートフィルムは単独で使用してもよく、これらと偏光板を組み合わせて使用してもよく、これらの上に液晶層や屈折率を制御した層（低反射層）やハードコート層を設けて使用してもよい。
【００５８】
［セルロースアシレートフィルムの特性］
セルロースアシレートフィルムの膜厚：
本発明のセルロースアシレートフィルム（延伸フィルムの態様では延伸処理後の膜厚）は、１０〜３００μｍが好ましく、２０μｍ〜２００μｍがより好ましく、３０μｍ〜１００μｍがさらに好ましく、４０〜８０μｍであるのが特に好ましい。
【００５９】
セルロースアシレートフィルムの光学特性：
本明細書において、Ｒｅ（λ）及びＲｔｈ（λ）は各々、波長λにおける面内のレターデーション（ｎｍ）及び厚さ方向のレターデーション（ｎｍ）を表す。Ｒｅ（λ）はＫＯＢＲＡ  ２１ＡＤＨ又はＷＲ（王子計測機器（株）製）において波長λｎｍの光をフィルム法線方向に入射させて測定される。
【００６０】
測定されるフィルムが１軸又は２軸の屈折率楕円体で表されるものである場合には、以下の方法によりＲｔｈ（λ）は算出される。
Ｒｔｈ（λ）は前記Ｒｅ（λ）を、面内の遅相軸（ＫＯＢＲＡ  ２１ＡＤＨ又はＷＲにより判断される）を傾斜軸（回転軸）として（遅相軸がない場合にはフィルム面内の任意の方向を回転軸とする）のフィルム法線方向に対して法線方向から片側５０度まで１０度ステップで各々その傾斜した方向から波長λｎｍの光を入射させて全部で６点測定し、その測定されたレターデーション値と平均屈折率の仮定値及び入力された膜厚値を基にＫＯＢＲＡ  ２１ＡＤＨ又はＷＲが算出する。
上記において、法線方向から面内の遅相軸を回転軸として、ある傾斜角度にレターデーションの値がゼロとなる方向をもつフィルムの場合には、その傾斜角度より大きい傾斜角度でのレターデーション値はその符号を負に変更した後、ＫＯＢＲＡ  ２１ＡＤＨ又はＷＲが算出する。
尚、遅相軸を傾斜軸（回転軸）として（遅相軸がない場合にはフィルム面内の任意の方向を回転軸とする）、任意の傾斜した２方向からレターデーション値を測定し、その値と平均屈折率の仮定値及び入力された膜厚値を基に、以下の式（１１）及び式（１２）よりＲｔｈを算出することもできる。
【００６１】
【数１】
2013124314.tif 000003
注記：
式中、Ｒｅ（θ）は法線方向から角度θ傾斜した方向におけるレターデーション値をあらわす。
ｎｘは面内における遅相軸方向の屈折率を表し、ｎｙは面内においてｎｘに直交する方向の屈折率を表し、ｎｚはｎｘ及びｎｙに直交する方向の屈折率を表す。ｄは膜厚を表す。
なお、本発明のＲｅの値がλ／２に近い値の場合は、Ｒｅ・Ｒｔｈが既知のフィルムを積層して測定を行い、Ｒｅ・Ｒｔｈを算出することで求めることができる。
【００６２】
本発明のセルロースアシレートフィルムは、高Ｒｅで、且つＲｔｈの絶対値が小さいという特徴がある。具体的には、本発明のセルロースアシレートフィルムのＲｅ（５５０）は、１８０ｎｍ〜３００ｎｍ（より好ましくは２００ｎｍ〜２８０ｎｍ）であり、且つ｜Ｒｔｈ（５５０）｜が０ｎｍ〜３０ｎｍ（より好ましくは０〜２０ｎｍ）である。前記範囲のＲｅ及びＲｔｈを示すフィルムは、例えば、ＩＰＳモード等の水平配向モードの液晶表示装置用の光学補償フィルムとして有用であり、具体的には、ＩＰＳモード等の水平配向モードの液晶表示装置の黒表示時の斜め方向の光漏れの軽減に寄与する。
【００６３】
ヘイズ：
本発明のセルロースアシレートフィルムは、例えば、ヘイズ計（１００１ＤＰ型、日本電色工業（株）社製）を用いて測定した値が０．８以下であることが好ましく、０．７以下であることがより好ましく、０．６以下であることが特に好ましい。前記範囲にヘイズを制御することにより、光学補償フィルム等として液晶表示装置に組み込んだ際に高コントラスの画像が得られる。
【００６４】
セルロースアシレートフィルムのガラス転移温度：
本発明のセルロースアシレートフィルムのガラス転移温度（Ｔｇ）は、８０℃〜２５０℃が好ましく、１００℃〜２００℃がさらに好ましい。Ｔｇが前記範囲未満であると、耐熱性が低下する傾向があり、また前記範囲を超えていると上述のように、フィルムの着色及びヘイズが悪化する傾向があるので、前記範囲であるのが好ましい。
なお、本明細書において、フィルムのガラス転移温度（Ｔｇ）は、動的粘弾性測定装置により測定することができる。具体的には、試験フィルムを室温から５℃／分の割合で昇温させ、試験片の動的粘弾性の温度分散を測定し、tanδのピークの温度をガラス転移温度（Ｔｇ）として特定することができる。
【００６５】
フィルムの着色：
本発明のセルロースアシレートフィルムは、高Ｒｅ達成のために高温度での延伸処理を施しても、着色が少ないという特徴がある。高温度延伸処理による着色は、黄色味の着色であり、その程度は、波長４２０ｎｍの吸光度の値を指標として知ることができる。本発明のセルロースアシレートフィルムは、波長４２０ｎｍの吸光度が、０．０３以下を達成可能であり、０．０２以下を達成することが好ましい。前記波長の吸光度が０．０３を超えると、フィルムの黄色味が視認されるので、０．０３以下であるのが好ましい。吸光度は、波長分光吸収測定器で測定することができる。
【００６６】
［位相差フィルム］
本発明のセルロースアシレートフィルムは、位相差フィルムとして用いることができる。
また、本発明のセルロースアシレートフィルムに、発明協会公開技報（公技番号２００１−１７４５、２００１年３月１５日発行、発明協会）３２頁〜４５頁に詳細に記載されている機能性層を組み合わせることが好ましい。中でも好ましいのが、偏光膜の付与（偏光板の形成）、液晶組成物からなる光学補償層の付与（光学補償フィルム）、反射防止層の付与（反射防止フィルム）である。
【００６７】
［光学補償フィルム］
本発明のセルロースアシレートフィルムは、液晶表示装置の光学補償に利用することができる。本発明のセルロースアシレートフィルムが、光学補償に必要な光学特性を満足する場合は、そのまま光学補償フィルムとして利用することができる。また、光学補償に必要な光学特性を満足するために、他の一以上の層、例えば液晶組成物を硬化して形成した光学異方性層、又は他の複屈折性ポリマーフィルムからなる層と積層してから、光学補償フィルムとして利用することもできる。
【００６８】
［偏光板］
本発明は、偏光膜と該偏光膜を挟持する２枚の保護フィルムとからなる偏光板であって、２枚の保護フィルムの少なくとも一方が、本発明のセルロースアシレートフィルムである偏光板にも関する。該セルロースアシレートフィルムは、光学異方性層を有する光学補償フィルムの一部として、また反射防止層を有する反射防止フィルムの一部として、偏光膜に貼り合せられていてもよい。他の層を有する場合も、本発明のセルロースアシレートフィルムの表面が、偏光膜の表面に貼り合せられているのが好ましい。例えば、特開２００６−２４１４３３号公報を参照し、製造することができる。
【００６９】
［画像表示装置］
本発明は、本発明のセルロースアシレートフィルムを少なくとも１枚含む画像表示装置にも関する。本発明のセルロースアシレートフィルムは、位相差フィルム又は光学補償フィルムとして、又は偏光板、光学補償フィルム及び反射防止フィルム等の一部として、表示装置に用いられる。
【００７０】
＜液晶表示装置＞
本発明のセルロースアシレートフィルムは位相差フィルムとして、又はセルロースアシレートフィルムを用いた偏光板、光学補償フィルムもしくは反射防止フィルムとして、液晶表示装置に組み込むことができる。液晶表示装置としては、ＴＮ型、ＩＰＳ型、ＦＬＣ型、ＡＦＬＣ型、ＯＣＢ型、ＳＴＮ型、ＥＣＢ型、ＶＡ型及びＨＡＮ型の表示装置が挙げられ、好ましくはＩＰＳ型である。また、本発明のセルロースアシレートフィルムは、透過型、反射型、半透過型のいずれの液晶表示装置にも用いることができる。
【００７１】
ＩＰＳモードの液晶表示装置に本発明のセルロースアシレートフィルムを用いる場合は、液晶セルと表示面側偏光板もしくはバックライト側偏光板との間に一枚配置するのが好ましい。また、表示面側偏光板もしくはバックライト側偏光板の保護フィルムとしても機能させ、偏光板の一部材として液晶表示装置内に組み込み、液晶セルと偏光膜との間に配置してもよい。本発明のセルロースアシレートフィルムを一枚上記位置に配置することで、ＩＰＳモードの液晶表示装置の表示特性を改善、特に、黒表示時の斜め方向をカラーシフト軽減、することができる。ＩＰＳモード液晶表示装置の光学補償に利用する態様では、本発明のセルロースアシレートフィルムのＲｔｈは、−４０ｎｍ〜３０ｎｍであることが好ましく、Ｒｅは１２０ｎｍ〜４００ｎｍであることが好ましい。また、Ｎｚ値は０．５程度であるのが好ましく、具体的には、Ｎｚ値は０．２５〜０．６５であるのが好ましい。本態様では、本発明のセルロースアシレートフィルムを、その面内遅相軸を表示面側偏光膜（又はバックライト側偏光膜）の吸収軸と平行もしくは直交にして配置するのが好ましい。
【００７２】
本態様では、表示面側偏光膜及びバックライト側偏光膜と液晶セルとの間には、前記セルロースアシレートフィルム以外の位相差層が存在していないのが好ましい。従って、例えば、表示面側偏光板又はバックライト側偏光板が、前記セルロースアシレートフィルム以外の偏光膜用保護フィルムを有し、該保護フィルムが、液晶セルと表示面側偏光膜又はバックライト側偏光膜との間に配置される場合は、該保護フィルムには、Ｒｅ及びＲｔｈの双方がほとんど０である等方性のポリマーフィルムを用いるのが好ましく、その様なポリマーフィルムとしては、特開２００６−０３０９３７号公報等に記載のセルロースアシレートフィルムが好ましく用いられる。
【実施例】
【００７３】
以下に実施例を挙げて本発明をさらに具体的に説明する。以下の実施例に示す材料、試薬、物質量とその割合、操作等は本発明の趣旨から逸脱しない限り適宜変更することができる。従って、本発明の範囲は以下の具体例に制限されるものではない。
【００７４】
１．セルロースアシレートの合成
下記表に示す、種々の置換度ＤＳＡ及びＤＳを有するセルロースアシレートＡ−１〜３及びＢ−１〜２を、特開２００８−１６３１９３号公報［０１２１］中に記載の酢酸セルロースのケン化、及び同公報の［０１２４］中に記載の酢酸セルロースの芳香族アシル化の方法に従って、合成した。なお、合成したセルロースアシレートがそれぞれ有する置換基Ａはいずれも、ベンゾイル基である。
【００７５】
２．セルロースアシレートフィルムの製造
（１）セルロースアシレート溶液の調製
下記表に示すセルロースアシレート及び添加剤をミキシングタンクに投入し、加熱しながら攪拌して、溶解し、下記表に記載の組成のセルロースアシレート溶液をそれぞれ調製した。
下記表に示すセルロースアシレート              （１００−Ｘ）質量部
下記表に示す添加剤                                        Ｘ質量部
メチレンクロライド（第１溶媒）                        ５００質量部
【００７６】
（２）セルロースアシレートフィルムの製造
調製した各セルロースアシレート溶液を、バンド流延機を用いて流延、バンドから剥離し、初期乾燥は７０℃、１００℃、及び１２０℃で乾燥し、製膜した。このフィルムを、下記表に示す延伸温度、延伸速度、及び延伸倍率で、フィルムの幅方向に固定端一軸延伸して、下記表に示すセルロースアシレートフィルムのそれぞれを作製した。以下、特に断りがなければ、作製したフィルムの厚さはすべて６０μｍである。
【００７７】
３．セルロースアシレートフィルムの評価
光学特性：
得られた各フィルムについて、上記方法によりＲｅ及びＲｔｈを測定した。結果を下記表に示す。
ヘイズ：
得られた各フィルムについて、ヘイズを測定した。結果を下記表に示す。
フィルム着色：
得られた各フィルムについて、波長４２０ｎｍの吸光度を測定した。結果を下記表に示す。
フィルム破断の有無：
×；延伸途中でフィルムが破断
○；設定延伸条件でフィルムが作製
【００７８】
４．偏光板の作製と評価
（１）  偏光板の作製
各セルロースアシレートフィルムを鹸化処理した。また、市販のトリアセチルセルロースフィルム「フジタックＴ４０ＵＺ」を同様に鹸化処理した。
【００７９】
偏光膜を準備し、該偏光膜を、前記鹸化処理したセルロースアシレートフィルムから選択した１枚（以下、「フィルムＡ」という）と、鹸化処理した市販のトリアセチルセルロースフィルムとで挟んだ後、ＰＶＡ（（株）クラレ製、ＰＶＡ−１１７Ｈ）３％水溶液を接着剤として、偏光膜の吸収軸方向とフィルムの遅相軸方向とを平行にして貼り合わせて、下記表に示す偏光板をそれぞれ作製した。
【００８０】
（２）偏光板の評価
得られた各偏光板について、ＩＰＳ型液晶表示装置（３７型ハイビジョン液晶テレビモニター（３７Ｚ２０００；（株）東芝製）に組み込まれていた視認側偏光板の代わりに、フィルムＡが液晶セル側になるように組み込み、極角６０°方向の光漏れが最大の場所において黒輝度を調べ、以下の基準で評価した。
○：４ｃｄ／ｍ2以下
△：４ｃｄ／ｍ2より大きく、５ｃｄ／ｍ2以下
×：５ｃｄ／ｍ2大きい
結果を下記表に示す。
【００８１】
【表１】
2013124314.tif 000004
【００８２】
【表２】
2013124314.tif 000005
【００８３】
上記表に示す結果から、本発明の実施例のセルロースアシレートフィルムは、光学特性の発現性に優れており、表示性能に悪影響のあるヘイズの上昇や着色が抑えられていることが理解できる。本発明の実施例のフィルムでは、数平均分子量が１，０００以上の所定の重合体を添加することで、フィルムの破断を抑えつつ、延伸速度を速め、且つ延伸倍率を増大させることができる。
一方、添加剤として、分子量が１，０００未満の低分子量のＤＥＰを使用した比較例では、これらの添加剤の大半がガラス転移点近傍の延伸温度で揮散してしまうため、ヘイズの上昇や着色の増加を抑えることができず、また実施例と同様に高温度で延伸すると破断してしまうことが理解できる。
また、本発明の範囲を外れた芳香族アシル基の置換度のセルロースアシレートでは、目的の範囲の光学特性への到達は困難であることが理解できる。
【００８４】
５．ＩＰＳモード液晶表示装置への実装評価
上記実施例で作製した各偏光板を、ＩＰＳ型液晶表示装置（３７型ハイビジョン液晶テレビモニター（３７Ｚ２０００）、（株）東芝製）に組み込まれていた視認側偏光板の代わりに、フィルムＡが液晶セル側になるように組み込み、視認性を確認したところ、十分な視野角補償ができており、良好な視認性を確保できたことが確認できた。これに対し、比較例の各偏光板を組み込んだ場合には、視野角補償が不十分であり、特に斜めから視認した際の光漏れが強く観測された。